(57)【特許請求の範囲】
【請求項１】
（ａ）実質的に透明な基体；（ｂ）基体に被覆されたバインダーポリマー；及び（ｃ）帯電防止成分の粒子を含み、該粒子が少なくともバインダーポリマーコーティングの表面に存在し、該帯電防止成分の融点が約７０℃以下である、実質的に透明な記録シート。
【請求項２】
（ａ）実質的に透明な基体；（ｂ）基体に被覆されたバインダーポリマー；及び（ｃ）帯電防止成分の粒子を含み、該粒子が少なくともバインダーポリマーコーティングの表面に存在し、バインダー材料の屈折率と帯電防止成分の屈折率との差が約±０．０１以内であり、該帯電防止成分が(1)デンプン、(2)カチオンデンプン、(3)ヒドロキシアルキルデンプン（アルキルは少なくとも１個の炭素原子を有する）、(4)ゼラチン、(5)アルキルセルロース及びアリールセルロース（ここでアルキルは少なくとも１個の炭素原子を有し、アリールは少なくとも６個の炭素原子を有する）、(6)ヒドロキシアルキルセルロース（ここでアルキルは少なくとも１個の炭素原子を有する）、(7)アルキルヒドロキシアルキルセルロース（ここで各アルキルは少なくとも１個の炭素原子を有する）、(8)ヒドロキシアルキルアルキルセルロース（ここで各アルキルは少なくとも１個の炭素原子を有する）、(9)ジヒドロキシアルキルセルロース（アルキルは少なくとも１個の炭素原子を有する）、(10)ヒドロキシアルキルヒドロキシアルキルセルロース（各アルキルは少なくとも１個の炭素原子を有する）、(11)ハロデオキシセルロース（ここでハロはハロゲン原子を示す）、(12)アミノデオキシセルロース、(13)ジアルキルアンモニウムハライドヒドロキシアルキルセルロース（ここで各アルキルは少なくとも１個の炭素原子を有し、ハライドはハロゲン原子を示す）、(14)ヒドロキシアルキルトリアルキルアンモニウムハライドヒドロキシアルキルセルロース（ここで各アルキルは少なくとも１個の炭素原子を有する）、(15)ジアルキルアミノアルキルセルロース（ここで各アルキルは少なくとも１個の炭素原子を有する）、(16)カルボキシアルキルデキストラン（ここでアルキルは少なくとも１個の炭素原子を有する）、(17)ジアルキルアミノアルキルデキストラン（ここで各アルキルは少なくとも１個の炭素原子を有する）、(18)アミノデキストラン、(19)カルボキシアルキルセルロース塩（ここでアルキルは少なくとも１個の炭素原子を有する）、(20)アラビアゴム、(21)カラゲーナン、(22)カラヤゴム、(23)キサンタン、(24)キトーサン、(25)カルボキシアルキルヒドロキシアルキルグアー（ここで各アルキルは少なくとも１個の炭素原子を有する）、(26)カチオングアー、(27)n-カルボキシアルキルキチン（ここでアルキルは少なくとも１個の炭素原子を有する）、(28)ジアルキルアンモニウム加水分解コラーゲンタンパク質（ここでアルキルは少なくとも１個の炭素原子を有する）、(29)寒天、(30)硫酸セルロース塩、(31)カルボキシアルキルヒドロキシアルキルセルロース塩（ここで各アルキルは少なくとも１個の炭素原子を有する）、(32)それらの混合物、(33)ベンジルジメチルテトラデシルアンモニウムクロリド２水和物、(34)ベンジルジメチルステアリルアンモニウムクロリド１水和物、(35)セチルピリジニウムブロミド１水和物、(36)ドデシルピリジニウムクロリド１水和物、(37)ヘキサデシルトリブチルホスホニウムブロミド、(38)1,１２−ジアミノドデカン、(39)ステアリルトリブチルホスホニウムブロミド、(40)ベンジルドデシルジメチルアンモニウムブロミド、(41)テトラブチルアンモニウムクロリド水和物、(42)1,８−ジアミノオクタン、(43)ベンジルセチルジメチルアンモニウムクロリド１水和物及び(44)上記(33)〜(43)の混合物からなる群から選択される、実質的に透明な記録シート。
【請求項３】
（ａ）実質的に透明な基体；（ｂ）基体に被覆されたバインダーポリマー；及び（ｃ）帯電防止成分の粒子を含み、該粒子が少なくともバインダーポリマーコーティングの表面に存在し、帯電防止成分が（１）ベンジルジメチルテトラデシルアンモニウムクロリド２水和物、（２）ベンジルジメチルステアリルアンモニウムクロリド１水和物、（３）セチルピリジニウムブロミド１水和物、（４）ドデシルピリジニウムクロリド１水和物、（５）ヘキサデシルトリブチルホスホニウムブロミド、（６）１，１２−ジアミノドデカン、（７）ステアリルトリブチルホスホニウムブロミド、（８）ベンジルドデシルジメチルアンモニウムブロミド、（９）テトラブチルアンモニウムクロリド水和物、（１０）１，８−ジアミノオクタン、（１１）ベンジルセチルジメチルアンモニウムクロリド１水和物及び（１２）それらの混合物からなる群から選択される、実質的に透明な記録シート。
【請求項４】
（ａ）実質的に透明な基体；（ｂ）基体に被覆されたバインダーポリマー；及び（ｃ）帯電防止成分の粒子を含み、該粒子が少なくともバインダーポリマーコーティングの表面に存在し、帯電防止成分が（１）ベンジルジメチルテトラデシルアンモニウムクロリド２水和物、（２）ベンジルジメチルステアリルアンモニウムクロリド１水和物、（３）セチルピリジニウムブロミド１水和物、（４）ドデシルピリジニウムクロリド１水和物、（５）ヘキサデシルトリブチルホスホニウムブロミド、（６）１，１２−ジアミノドデカン、（７）ステアリルトリブチルホスホニウムブロミド、（８）ベンジルドデシルジメチルアンモニウムブロミド、（９）テトラブチルアンモニウムクロリド水和物、（１０）１，８−ジアミノオクタン、（１１）ベンジルセチルジメチルアンモニウムクロリド１水和物及び（１２）それらの混合物からなる群から選択され、並びにバインダーがカチオンスチレン−ブタジエンラテックス、アニオンスチレン−ブタジエンラテックス、非イオンスチレン−ブタジエンラテックス、エチレン−酢酸ビニルラテックス、酢酸ビニル−アクリルコポリマーラッテクス、スチレン−マレイン酸無水物コポリマー、ビニルアルキルエーテル−マレイン酸無水物コポリマー（ここでアルキルは少なくとも１個の炭素原子を有する）、アルキレン−マレイン酸無水物コポリマー（ここでアルキレンは少なくとも１個の炭素原子を有する）、ブタジエン−マレイン酸コポリマー、ビニルアルキルエーテル−マレイン酸コポリマー（ここでアルキルは少なくとも１個の炭素原子を有する）、アルキルビニルエーテル−マレイン酸エステル（ここでアルキルは少なくとも１個の炭素原子を有する）、ポリアクリル酸、ポリ（ヒドロキシアルキルメタクリレート）（ここでアルキルは少なくとも１個の炭素原子を有する）、ポリ（ヒドロキシアルキルアクリレート）（ここでアルキルは少なくとも１個の炭素原子を有する）、ポリ（ビニルブチラール  ）、アルキルセルロース（ここでアルキルは少なくとも１個の炭素原子を有する）、アリールセルロース（アリールは少なくとも６個の炭素原子を有する）、ポリ（酢酸ビニル）、ヒドロキシアルキルセルロースアクリレート（ここでアルキルは少なくとも１個の炭素原子を有する）、ヒドロキシアリールセルロースアクリレート（ここで少なくとも６個の炭素原子を有する）、ヒドロキシアルキルセルロースメタクリレート（ここでアルキルは少なくとも１個の炭素原子を有する）、ヒドロキシアリールセルロースメタクリレート（ここでアリールは少なくとも６個の炭素原子を有する）、セルロース−アクリルアミド付加物、シアノエチル化セルロース、セルロースアセテートヒドロゲンフタレート、ヒドロキシプロピルメチルセルロースフタレート、セルローストリアセテート、ポリ（α−メチルスチレン）、スチレン−ブタジエンコポリマー、スチレン−ブチルメタクリレートコポリマー、塩化ビニル−酢酸ビニル−ビニルアルコールターポリマー、ポリ  （ｐ−フェニレンエーテルスルホン）、ポリスルホン、芳香族エステルカーボネートコポリマー、ポリカーボネート、α−メチルスチレン−ジメチルシロキサンブロックコポリマー、ジメチルシロキサン−ビスフェノー���Ａカーボネートブロックコポリマー、ポリ（２，６−ジメチル  ｐ−  フェニレンオキシド）、ポリ（２，４，６−トリブロモスチレン）及びそれらの混合物からなる群から選択される、実質的に透明な記録シート。
【請求項５】
（ａ）実質的に透明な基体；（ｂ）基体に被覆されたバインダーポリマー；及び（ｃ）帯電防止成分の粒子を含み、該粒子が少なくともバインダーポリマーコーティングの表面に存在し、バインダーポリマーと帯電防止粒子とが混合物として単一層に存在し、バインダーの屈折率と帯電防止成分の屈折率との差が約±０．０１以内であり、該帯電防止成分が(1)デンプン、(2)カチオンデンプン、(3)ヒドロキシアルキルデンプン（アルキルは少なくとも１個の炭素原子を有する）、(4)ゼラチン、(5)アルキルセルロース及びアリールセルロース（ここでアルキルは少なくとも１個の炭素原子を有し、アリールは少なくとも６個の炭素原子を有する）、(6)ヒドロキシアルキルセルロース（ここでアルキルは少なくとも１個の炭素原子を有する）、(7)アルキルヒドロキシアルキルセルロース（ここで各アルキルは少なくとも１個の炭素原子を有する）、(8)ヒドロキシアルキルアルキルセルロース（ここで各アルキルは少なくとも１個の炭素原子を有する）、(9)ジヒドロキシアルキルセルロース（アルキルは少なくとも１個の炭素原子を有する）、(10)ヒドロキシアルキルヒドロキシアルキルセルロース（各アルキルは少なくとも１個の炭素原子を有する）、(11)ハロデオキシセルロース（ここでハロはハロゲン原子を示す）、(12)アミノデオキシセルロース、(13)ジアルキルアンモニウムハライドヒドロキシアルキルセルロース（ここで各アルキルは少なくとも１個の炭素原子を有し、ハライドはハロゲン原子を示す）、(14)ヒドロキシアルキルトリアルキルアンモニウムハライドヒドロキシアルキルセルロース（ここで各アルキルは少なくとも１個の炭素原子を有する）、(15)ジアルキルアミノアルキルセルロース（ここで各アルキルは少なくとも１個の炭素原子を有する）、(16)カルボキシアルキルデキストラン（ここでアルキルは少なくとも１個の炭素原子を有する）、(17)ジアルキルアミノアルキルデキストラン（ここで各アルキルは少なくとも１個の炭素原子を有する）、(18)アミノデキストラン、(19)カルボキシアルキルセルロース塩（ここでアルキルは少なくとも１個の炭素原子を有する）、(20)アラビアゴム、(21)カラゲーナン、(22)カラヤゴム、(23)キサンタン、(24)キトーサン、(25)カルボキシアルキルヒドロキシアルキルグアー（ここで各アルキルは少なくとも１個の炭素原子を有する）、(26)カチオングアー、(27)n-カルボキシアルキルキチン（ここでアルキルは少なくとも１個の炭素原子を有する）、(28)ジアルキルアンモニウム加水分解コラーゲンタンパク質（ここでアルキルは少なくとも１個の炭素原子を有する）、(29)寒天、(30)硫酸セルロース塩、(31)カルボキシアルキルヒドロキシアルキルセルロース塩（ここで各アルキルは少なくとも１個の炭素原子を有する）、(32)それらの混合物、(33)ベンジルジメチルテトラデシルアンモニウムクロリド２水和物、(34)ベンジルジメチルステアリルアンモニウムクロリド１水和物、(35)セチルピリジニウムブロミド１水和物、(36)ドデシルピリジニウムクロリド１水和物、(37)ヘキサデシルトリブチルホスホニウムブロミド、(38)1,１２−ジアミノドデカン、(39)ステアリルトリブチルホスホニウムブロミド、(40)ベンジルドデシルジメチルアンモニウムブロミド、(41)テトラブチルアンモニウムクロリド水和物���(42)1,８−ジアミノオクタン、(43)ベンジルセチルジメチルアンモニウムクロリド１水和物及び(44)上記(33)〜(43)の混合物からなる群から選択される、実質的に透明な記録シート。
【請求項６】
（ａ）実質的に透明な基体；（ｂ）基体に被覆されたバインダーポリマー；及び（ｃ）帯電防止成分の粒子を含み、該粒子が少なくともバインダーポリマーコーティングの表面に存在する実質的に透明な記録シートであって、該バインダーポリマーが第１の層に存在し、該帯電防止粒子が第１の層の上に被覆される第２の層に存在し、該帯電防止成分が（１）ベンジルジメチルテトラデシルアンモニウムクロリド２水和物、（２）ベンジルジメチルステアリルアンモニウムクロリド１水和物、（３）セチルピリジニウムブロミド１水和物、（４）ドデシルピリジニウムクロリド１水和物、（５）ヘキサデシルトリブチルホスホニウムブロミド、（６）１，１２−ジアミノドデカン、（７）ステアリルトリブチルホスホニウムブロミド、（８）ベンジルドデシルジメチルアンモニウムブロミド）、（９）テトラブチルアンモニウムクロリド水和物、（１０）１，８−ジアミノオクタン、（１１）ベンジルセチルジメチルアンモニウムクロリド１水和物及び（１２）それらの混合物からなる群から選択される、実質的に透明な記録シート。
【請求項７】
（ａ）実質的に透明な基体；（ｂ）基体に被覆されたバインダーポリマー；及び（ｃ）帯電防止成分の粒子を含み、該粒子が少なくともバインダーポリマーコーティングの表面に存在する実質的に透明な記録シートであって、該バインダーポリマーが第１の層に存在し、該帯電防止粒子が第１の層の上に被覆される第２の層に存在し、該帯電防止成分が（１）ベンジルジメチルテトラデシルアンモニウムクロリド２水和物、（２）ベンジルジメチルステアリルアンモニウムクロリド１水和物、（３）セチルピリジニウムブロミド１水和物、（４）ドデシルピリジニウムクロリド１水和物、（５）ヘキサデシルトリブチルホスホニウムブロミド、（６）１，１２−ジアミノドデカン、（７）ステアリルトリブチルホスホニウムブロミド、（８）ベンジルドデシルジメチルアンモニウムブロミド）、（９）テトラブチルアンモニウムクロリド水和物、（１０）１，８−ジアミノオクタン、（１１）ベンジルセチルジメチルアンモニウムクロリド１水和物及び（１２）それらの混合物からなる群から選択され、並びにバインダーがカチオンスチレン−ブタジエンラテックス、アニオンスチレン−ブタジエンラテックス、非イオンスチレン−ブタジエンラテックス、エチレン−酢酸ビニルラテックス、酢酸ビニル−アクリルコポリマーラッテクス、スチレン−マレイン酸無水物コポリマー、ビニルアルキルエーテル−マレイン酸無水物コポリマー（ここでアルキルは少なくとも１個の炭素原子を有する）、アルキレン−マレイン酸無水物コポリマー（ここでアルキレンは少なくとも１個の炭素原子を有する）、ブタジエン−マレイン酸コポリマー、ビニルアルキルエーテル−マレイン酸コポリマー（ここでアルキルは少なくとも１個の炭素原子を有する）、アルキルビニルエーテル−マレイン酸エステル（ここでアルキルは少なくとも１個の炭素原子を有する）、ポリアクリル酸、ポリ（ヒドロキシアルキルメタクリレート）（ここでアルキルは少なくとも１個の炭素原子を有する）、ポリ（ヒドロキシアルキルアクリレート）（ここでアルキルは少なくとも１個の炭素原子を有する）、ポリ（ビニルブチラール  ）、アルキルセルロース（ここでアルキルは少なくとも１個の炭素原子を有する）、アリールセルロース（アリールは少なくとも６個の炭素原子を有する）、ポリ（酢酸ビニル）、ヒドロキシアルキルセルロースアクリレート（ここでアルキルは少なくとも１個の炭素原子を有する）、ヒドロキシアリールセルロースアクリレート（ここで少なくとも６個の炭素原子を有する）、ヒドロキシアルキルセルロースメタクリレート（ここでアルキルは少なくとも１個の炭素原子を有する）、ヒドロキシアリールセルロースメタクリレート（ここでアリールは少なくとも６個の炭素原子を有する）、セルロース−アクリルアミド付加物、シアノエチル化セルロース、セルロースアセテートヒドロゲンフタレート、ヒドロキシプロピルメチルセルロースフタレート、セルローストリアセテート、ポリ（α−メチルスチレン）、スチレン−ブタジエンコポリマー、スチレン−ブチルメタクリレートコポリマー、塩化ビニル−酢酸ビニル−ビニルアルコールターポリマー、ポリ  （ｐ−フェニレンエーテルスルホン）、ポリスルホン、芳香族エステルカーボネートコポリマー、ポリカーボネート、α−メチルスチレン−ジメチルシロキサンブロックコポリマー、ジメチルシロキサン−ビスフェノールＡカーボネートブロックコポリマー、ポリ（２，６−ジメチル  ｐ−  フェニレンオキシド）、ポリ（２，４，６−トリブロモスチレン）及びそれらの混合物からなる群から選択される、実質的に透明な記録シート。
【発明の詳細な説明】
【０００１】
【産業上の利用分野】
本発明は、受像に適切な透明シートに関する。更に詳細には、本発明は電子写真像形成プロセスにおいて使用するのに特に適切な透明記録シートに関する。
【０００２】
【従来の技術】
米国特許第  ５，１１８，５７０号、同第  ５，００６，４０７号、同第  ５，１４５，７４９号、同第  ４，５２６，８４７号、同第  ３，６１９，２７９号、同第  ３，５６１，３３７号、同第  ３，４９３，４１２号、同第  ３，４８８，１８９号、同第  ４，９５６，２２５号、同第  ４，９９７，６９７号に記載されているような既知の材料及び方法は、企図したそれらの目的には適しているが、改良された透明記録シートが依然として要望されている。更に、静電トナーと共に使用するのに特に適切な透明記録シートも依然として要望されている。更に、帯電防止成分を含み且つ静電トナー像の記録シート表面への付着が改良された透明記録シートが求められている。更に、抗スリップ成分を含み且つ静電トナー像の記録シート表面への付着が改良された透明記録シートも求められている。また、帯電防止成分と抗スリップ成分の双方をシートの単一コーティング層に含む透明記録シートも求められている。更に、像形成以後もシートが優れた透明性を示す透明記録シートも求められている。
【０００３】
【発明が解決しようとする課題】
本発明は、上記利点を有する透明記録シートを提供することである。
【０００４】
【課題を解決するための手段】
本発明のこれらの及び他の目的（又はその具体的な実施態様）は、（ａ）実質的に透明な基体；（ｂ）基体に被覆されたバインダーポリマー；及び（ｃ）帯電防止成分の粒子を含む実質的に透明な記録シートであって、該粒子が少なくともバインダーポリマーコーティングの表面に存在する記録シートを提供することにより達成することができる。
本発明の記録シートは、片面又は両面にコーティングを有する実質的に透明な基体又はベースシートを含む。任意の実質的に透明な適切な基体を使用することができる。具体例としては、  Ｅ．Ｉ．Ｄｕ  ｐｏｎｔ  ｄｅ  Ｎｅｍｏｕｒｓ  ＆  Ｃｏｍｍｐａｎｙ製のＭｙｌａｒ（登録商標）  、Ｉｍｐｅｒｉａｌ  Ｃｈｅｍｉｃａｌｓ、Ｉｎｃ．製のＭｅｌｉｎｅｘ（登録商標）  、Ｃｅｌａｎｅｓｅ  Ｃｏｒｐｏｒａｔｉｏｎ製のＣｅｌａｎａｒ（登録商標）  のようなポリエステル、Ｇｅｎｅｒａｌ  Ｅｌｅｃｔｒｉｃ  Ｃｏｍｐａｎｙ製のＬｅｘａｎ（登録商標）  のようなポリカーボネート、  Ｕｎｉｏｎ  Ｃａｒｂｉｄｅ  Ｃｏｒｐｏｒａｔｉｏｎ製のもののようなポリスルホン、  Ｕｎｉｏｎ  Ｃａｒｂｉｄｅ  Ｃｏｒｐｏｒａｔｉｏｎ製の  Ｕｄｅｌ（登録商標）  のような４，４′−ジフェニルエーテルから製造されたもの、  ＩＣＩ  Ａｍｅｒｉｃａｓ  Ｉｎｃｏｒｐｏｒａｔｅｄ製のＶｉｃｔｒｅｘ（登録商標）  のような塩化ジスルホニルから製造されたもの、３Ｍ  Ｃｏｍｐａｎｙ製の  Ａｓｔｒｅｌ（登録商標）  のようなビフェニレンから製造されたもののようなポリエーテルスルホン、架橋ポリ  （アリーレンエーテルケトンスルホン）  から製造されたもののようなポリ  （アリーレンスルホン）  、セルローストリアセテート、ポリ塩化ビニルセロファン、ポリフッ化ビニル、ポリイミド等が挙げられ、Ｍｙｌａｒ（登録商標）  のようなポリエステルがその有効性と比較的低コストの点で好ましい。基体は任意の有効な厚さであることができる。基体の典型的な厚さは、約５０〜約５００ミクロン、好ましくは約１００〜約１２５ミクロンであるが、これらの範囲外の厚さであることもできる。
【０００５】
ベースシートの片面又は両面にはコーティングを含む。このコーティングは、ベースシートに直接被覆するか又は予めベースシートに被覆された別の材料層、例えば、帯電防止層、抗カール層等に被覆することができる。本発明の実施態様においては、コーティングはバインダーポリマーを含むが帯電防止成分の粒子を含まず、引き続き帯電防止粒子がバインダー層に被覆される。本発明のもう１つの実施態様においては、コーティングはバインダー及び帯電防止成分の粒子の双方を含む。
基体をバインダーと帯電防止粒子の混合物で被覆する本発明の実施態様のおいては、バインダーには相対的に良好な溶媒であるが帯電防止粒子には相対的に不十分な溶媒、好ましくはメタノール等の極性溶媒にバインダー及び帯電防止粒子を一緒に分散させる。典型的には、溶媒を約５０〜約９５重量％の量で存在させ、バインダーを約２〜約２５重量％の量で存在させ、帯電防止材料を約１〜約１０重量％の量で存在させるが、これらの範囲外の量であることもできる。次いで、この分散液を基体に塗布し、その基体を乾燥して記録シートを得る。
【０００６】
基体をバインダーでまず被覆し、次いでバインダーを帯電粒子で被覆する本発明の実施態様においては、バインダーに相対的に良好な溶媒である水、エタノール、メタノール、アセトン、ジクロロメタン、トルエン等の溶媒にバインダーを分散又は溶解することによりバインダーを基体にまず被覆する。典型的には、溶媒を約５０〜約９９重量％の量で存在させ、バインダー材料を約１〜約５０重量％の量で存在させるが、この相対量はこれらの範囲外であることもできる。次いで、この基体を乾燥する。引き続き、帯電防止粒子には相対的に良好な溶媒であるがバインダー材料には相対的に不十分な溶媒である水、エタノール、メタノール、アセトン等の溶媒に帯電防止粒子を分散させる。典型的には、溶媒を約７５〜約９９重量％の量で存在させ、帯電防止材料を約１〜約２５重量％の量で存在させるが、この相対量はこれらの範囲外であることもできる。次いで、この溶液又は分散液をバインダー層に被覆又は噴霧し、乾燥して記録シートを得る。
本明細書で用いられる『相対的に良好な溶媒』及び『相対的に不十分な溶媒』とは、一般的に、粘度、分子量、濃度及び温度に関するある溶媒におけるポリマー溶解特性を意味する。ある任意の温度において、ポリマー溶液の粘度は次のような  Ｍａｒｋ−Ｈｏｕｗｉｎｋ−Ｓａｋｕｒａｄａの式でポリマーの分子量に関係する。
【０００７】
｜η｜＝  ｋＭａ  
式中、ηは溶媒中のポリマーの固有粘度であり、ｋはポリマー／溶媒の各組み合わせに特有の定数であり、Ｍはポリマーの分子量である。ａ値は、ある分子量を有するポリマーをある温度及び使用濃度で溶媒に溶解し、その溶液の粘度を測定し、同一ポリマーを同一温度において同一溶媒に他の異なった濃度で溶解し、この各溶液の粘度を測定し、濃度対粘度をプロットすることにより求める。ゼロ濃度に外挿すると、ある温度の特定の溶媒におけるその分子量のポリマーの固有粘度を得る。次いで、この方法を種々の分子量のポリマーで繰り返して種々の分子量の一連の固有粘度値を得る。次いで、粘度対分子量をプロットして勾配ａの線を得る。次いで、ポリマー／溶媒の組み合わせのｋ値を算出することができる。本発明の目的の場合、ａ値が０．５より大きいときの溶媒が一般に使用材料に『相対的に良好な溶媒』であり、ａ値が０．５以下であるときには一般に使用材料に『相対的に不十分な溶媒』である。更に、ポリマー溶解特性に関する情報は、例えば、Ｐｏｌｙｍｅｒ  Ｈａｎｄｂｏｏｋ，  ２ｎｄ  Ｅｄｉｔ．，  Ｊ．Ｂｒａｎｄｒｕｐ，  Ｅ．Ｈ．Ｉｍｍｅｒｇｕｔ，  Ｅｄｓ．，  ｓｅｃｔ．  ４，  ｐ．  １以下，Ｊｏｈｎ  Ｗｉｌｅｙ  ＆  Ｓｏｎｓ（１９７５）に開示されている。
【０００８】
バインダーと帯電防止材料が単一層に存在する実施態様においては、この層は所望の又は有効な厚さを有することができる。典型的には、この単一層は厚さ約３〜約１０ミクロンであるが、この範囲外の厚さであることもできる。バインダーと帯電防止材料が２層に存在する実施態様においては、各層が所望の又は有効な厚さを有することができる。典型的には、バインダー層は厚さ約１〜約１０ミクロンであり、帯電防止粒子層は厚さ約１〜約５ミクロンであるが、層の厚さはこれらの範囲外であることもできる。
帯電防止粒子は、平均粒径約５ミクロン未満であることが好ましく、典型的には、粒子サイズが約０．５〜約５ミクロンであり、約１ミクロン未満が更に好ましい。所望の粒径を有する粒子は市販で得ることができる。更に、所望の粒径を有する粒子は、帯電防止材料を溶媒から再結晶するか又は機械的微粉砕することにより得ることができる。例えば、カルボキシメチルセルロースを水に溶解しメタノールで沈澱する場合又は水に溶解し噴霧乾燥する場合には、粒径１ミクロン未満の乾燥粒子を生じ、ボールミルのような微粉砕又は粉末法により、平均粒径２〜３ミクロンのカルボキシメチルセルロースの粒子を得ることもできる。
【０００９】
任意の適切な帯電防止材料を使用することができる。帯電防止材料の屈折率はバインダー材料の屈折率とできるだけ近接していることが好ましく、±０．０１以内までが好ましく、±０．００５以内までが更に好ましいが、この２つの材料の屈折率はこれらの量以上で異なってもよい。帯電防止粒子をバインダー層に被覆する実施態様においては、帯電防止材料が約７０℃以下の融点を有することが好ましく、約５０℃以下の融点を有することが更に好ましいが、これらの数値以上の融点であることもできる。帯電防止材料の屈折率とバインダー材料の屈折率との差が上記の数値外である場合には帯電防止材料の融点が約７０℃以下であることが特に好ましく、帯電防止材料の融点が約７０℃以上である場合には帯電防止材料の屈折率とバインダー材料の屈折率との差が約±０．０１以上でなく記録シートの好ましい透明度を可能にすることが特に好ましい。バインダー材料の屈折率と帯電防止材料の屈折率が上記指定値以内である場合には、基体をバインダーと帯電防止粒子の混合物で被覆することによりシートを調製する実施態様及び基体をバインダーで被覆した後にバインダーを帯電防止粒子で被覆することによりシートを調製する実施態様の双方において、記録シートが実質的に透明である。バインダー材料の屈折率と帯電防止材料の屈折率が上記指定値以内にない場合には、記録シートは初め所望の透明度がなくてもよい。しかしながら、帯電防止材料の融点が約７０℃未満である場合には、静電トナーを用いた像形成装置の溶融システムに記録シートが通過する際に帯電防止粒子が溶融する傾向があり、得られた像形成シートは一般に所望の透明度を示す。
【００１０】
バインダーポリマーと帯電防止粒子の混合物を単一層で基体に被覆する本発明の実施態様の場合及び帯電防止粒子の屈折率をバインダー材料の屈折率にできるだけ近接することが所望される実施態様の場合の好ましい帯電防止粒子としては、多糖類及び多糖類の塩がある。バインダーポリマーと帯電防止粒子の混合物を単一層で基体に被覆する本発明の実施態様の場合及び帯電防止粒子の屈折率をバインダー材料の屈折率にできるだけ近接することが所望される実施態様の場合に特に好ましい適切な帯電防止材料の例としては、親水性多糖類及びその修飾体、例えば、（１）デンプン（例えば、Ｓｔ．Ｌａｗｒｅｎｃｅ  ｓｔａｒｃｈ製のデンプンＳＬＳ−２８０）、（２）カチオンデンプン（例えば、  Ｎａｔｉｏｎａｌ  Ｓｔａｒｃｈ製のＣａｔｏ−７２）、（３）ヒドロキシアルキルデンプン、ここでアルキルは少なくとも１個の炭素原子、好ましくはこの材料が水溶性であるような炭素原子数であり、好ましくは約１〜約２０個の炭素原子、更に好ましくは約１〜約１０個の炭素原子を有し、例えば、メチル、エチル、プロピル、ブチル等である（例えば、ヒドロキシプロピルデンプン  （Ｐｏｌｙ  Ｓｃｉｅｎｃｅｓ  Ｉｎｃ．製の  ＃０２３８２）及びヒドロキシエチルデンプン  （Ｐｏｌｙ  Ｓｃｉｅｎｃｅｓ  Ｉｎｃ．製の＃０６７３３））、（４）ゼラチン（例えば、子ウシ皮ゼラチンＰｏｌｙ  Ｓｃｉｅｎｃｅｓ  Ｉｎｃ．製の  ＃００６３９）、
【００１１】
（５）アルキルセルロース及びアリールセルロース、ここでアルキルは少なくとも１個の炭素原子、好ましくはこの材料が水溶性であるような炭素原子数であり、好ましくは約１〜約２０個の炭素原子、更に好ましくは約１〜約１０個の炭素原子、なお更に好ましくは１〜約７個の炭素原子を有し、例えば、メチル、エチル、プロピル、ブチル、ペンチル、ヘキシル、ベンジル等である（例えば、メチルセルロース  （Ｄｏｗ  Ｃｈｅｍｉｃａｌ  Ｃｏｍｐａｎｙ製の  Ｍｅｔｈｏｃｅｌ  ＡＭ  ４））、アリールは少なくとも６個の炭素原子、好ましくはこの材料が水溶性であるような炭素原子数であり、好ましくは６〜約２０個の炭素原子、更に好ましくは６〜約１０個の炭素原子、なお更に好ましくは約６個の炭素原子を有し、例えば、フェニルである、（６）ヒドロキシアルキルセルロース、ここでアルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル、ペンチル、ヘキシル、ベンジル等である  （例えば、ヒドロキシエチルセルロース（Ｈｅｒｃｕｌｅｓ  Ｃｈｅｍｉｃａｌ  Ｃｏｍｐａｎｙ製のＮａｔｒｏｓｏｌ  ２５０  ＬＲ）及びヒドロキシプロピルセルロース（Ｈｅｒｃｕｌｅｓ  Ｃｈｅｍｉｃａｌ  Ｃｏｍｐａｎｙ製の  Ｋｌｕｃｅｌ  Ｔｙｐｅ  Ｅ））、
【００１２】
（７）アルキルヒドロキシアルキルセルロース、ここで各アルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル、ペンチル、ヘキシル、ベンジル等である（例えば、エチルヒドロキシセルロース  （Ｂｅｒｏｌ  Ｋｅｍ．Ａ．Ｂ．Ｓｗｅｄｅｎ製の  Ｂｅｒｍｏｃｏｌｌ））、（８）ヒドロキシアルキルアルキルセルロース、ここで各アルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、ヒドロキシエチルメチルセルロース（Ｂｒｉｔｉｓｈ  Ｃｅｌａｎｅｓｅ  Ｌｔｄ．製の  ＨＥＭ、またＫａｌｌｅ  Ａ．Ｇ．製の  Ｔｙｌｏｓｅ  ＭＨ，  ＭＨＫ）、ヒドロキシプロピルメチルセルロース（Ｄｏｗ  Ｃｈｅｍｉｃａｌ  Ｃｏｍｐａｎｙ製の  Ｍｅｔｈｏｃｅｌ  Ｋ３５ＬＶ）及びヒドロキシブチルメチルセルロース（例えば、Ｄｏｗ  Ｃｈｅｍｉｃａｌ  Ｃｏｍｐａｎｙ製のＨＢＭＣ））、（９）ジヒドロキシアルキルセルロース、ここでアルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、３−クロロ−１，２−プロパンとアルカリセルロースとの反応により調製することができるジヒドロキシプロピルセルロース  ）、
【００１３】
（１０）ヒドロキシアルキルヒドロキシアルキルセルロース、ここで各アルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、  Ａｑｕａｌｏｎ  Ｃｏｍｐａｎｙ製のヒドロキシプロピルヒドロキシエチルセルロース  ）、（１１）ハロデオキシセルロース、ここでハロはハロゲン原子を示す（例えば、セルロースと塩化スルフリルとをピリジン中２５℃で反応させることにより調製することができるクロロデオキシセルロース  ）、（１２）アミノデオキシセルロース（クロロデオキシセルロースと１９％アンモニアアルコール溶液とを１６０℃で６時間反応させることにより調製することができる  ）、（１３）ジアルキルアンモニウムハライドヒドロキシアルキルセルロース、ここで各アルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等であり、ハライドはハロゲン原子を示す（例えば、ジエチルアンモニウムクロリドヒドロキシエチルセルロース、Ｎａｔｉｏｎａｌ  Ｓｔａｒｃｈ  ａｎｄ  Ｃｈｅｍｉｃａｌ  Ｃｏｍｐａｎｙ製の  Ｃｅｌｑｕａｔ  Ｈ−１００，  Ｌ−２００）、
【００１４】
（１４）ヒドロキシアルキルトリアルキルアンモニウムハライドヒドロキシアルキルセルロース、ここで各アルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等であり、ハライドはハロゲン原子を示す（例えば、ヒドロキシプロピルトリメチルアンモニウムクロリドヒドロキシエチルセルロース、  Ｕｎｉｏｎ  Ｃａｒｂｉｄｅ  Ｃｏｍｐａｎｙ製の  Ｐｏｌｙｍｅｒ  ＪＲ）、（１５）ジアルキルアミノアルキルセルロース、ここで各アルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、ジエチルアミノエチルセルロース、Ｐｏｌｙ  Ｓｃｉｅｎｃｅｓ  Ｉｎｃ．製のＤＥＡＥセルロース  ＃０５１７８）、（１６）カルボキシアルキルデキストラン、ここでアルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル、ペンチル、ヘキシル等である（例えば、カルボキシメチルデキストラン、Ｐｏｌｙ  Ｓｃｉｅｎｃｅｓ  Ｉｎｃ．製の  ＃１６０５８）、
【００１５】
（１７）ジアルキルアミノアルキルデキストラン、ここで各アルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、ジエチルアミノエチルデキストラン、Ｐｏｌｙ  Ｓｃｉｅｎｃｅｓ  Ｉｎｃ．製の＃５１７８）、（１８）アミノデキストラン（Ｍｏｌｅｃｕｌａｒ  Ｐｒｏｂｅｓ  Ｉｎｃ．製  ）、（１９）カルボキシアルキルセルロース塩、ここでアルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等であり、カチオンはナトリウム、リチウム、カリウム、カルシウム、マグネシウム等の慣用的なカチオンである（例えば、カルボキシメチルセルロースナトリウム  Ｈｅｒｃｕｌｅｓ  Ｃｈｅｍｉｃａｌ  Ｃｏｍｐａｎｙ製の  ＣＭＣ  ７ＨＯＦ）、（２０）アラビアゴム  （例えば、Ｓｉｇｍａ  Ｃｈｅｍｉｃａｌ  Ｃｏｍｐａｎｙ製の  ＃Ｇ９７５２）、（２１）カラゲーナン  （例えば、Ｓｉｇｍａ  Ｃｈｅｍｉｃａｌ  Ｃｏｍｐａｎｙ製の  ＃Ｃ１０１３）、（２２）カラヤゴム  （例えば、Ｓｉｇｍａ  Ｃｈｅｍｉｃａｌ  Ｃｏｍｐａｎｙ製の  ＃Ｇ０５０３）、（２３）キサンタン  （例えば、Ｍｅｒｃｋ  ａｎｄ  Ｃｏｍｐａｎｙ  の  Ｋｅｌｃｏ社製のＫｅｌｔｒｏｌ−Ｔ）、
【００１６】
（２４）キトーサン（例えば、Ｓｉｇｍａ  Ｃｈｅｍｉｃａｌ  Ｃｏｍｐａｎｙ製の  ＃Ｃ３６４６）、（２５）カルボキシアルキルヒドロキシアルキルグアー、ここで各アルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、カルボキシメチルヒドロキシプロピルグアー、Ａｕｑｕａｌｏｎ  Ｃｏｍｐａｎｙ製  ）、（２６）カチオングアー（例えば、  Ｃｅｌａｎｅｓｅ  Ｃｈｅｍｉｃａｌ  Ｃｏｍｐａｎｙ製のＣｅｌａｎｅｓｅ  Ｊａｇｕａｒｓ  Ｃ−１４−Ｓ，  Ｃ−１５，  Ｃ−１７）、（２７）ｎ−カルボキシアルキルキチン、ここでアルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等である、例えば、ｎ−カルボキシメチルキチン、（２８）ジアルキルアンモニウム加水分解コラーゲンタンパク質、ここでアルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、ジメチルアンモニウム加水分解コラーゲンタンパク質、  Ｃｒｏｄａ製の  Ｃｒｏｑｕａｔｓ）、
【００１７】
（２９）寒天（例えば、  Ｐｆａｌｔｚ  ａｎｄ  Ｂａｕｅｒ  Ｉｎｃ．製のもの  ）、（３０）硫酸セルロース塩、ここでカチオンはナトリウム、リチウム、カリウム、カルシウム、マグネシウム等の慣用的なカチオンである（例えば、硫酸セルロースナトリウム  Ｓｃｉｅｎｔｉｆｉｃ  Ｐｏｌｙｍｅｒ  Ｐｒｏｄｕｃｔｓ製の  ＃０２３）及び（３１）カルボキシアルキルヒドロキシアルキルセルロース塩、ここで各アルキルは少なくとも１個の炭素原子、好ましくはこの材料が水溶性であるような炭素原子数であり、好ましくは１〜約２０個の炭素原子、更に好ましくは１〜約１０個の炭素原子を有し、例えば、メチル、エチル、プロピル、ブチル等であり、カチオンはナトリウム、リチウム、カリウム、カルシウム、マグネシウム等の慣用的なカチオンである（例えば、カルボキシメチルヒドロキシセルロースナトリウム  Ｈｅｒｃｕｌｅｓ  Ｃｈｅｍｉｃａｌ  Ｃｏｍｐａｎｙ製の  ＣＭＨＥＣ  ４３Ｈ及び３７Ｌ）等並びに上記いずれかのブレンド又は混合物が挙げられる。上記帯電防止材料の混合物は、任意の相対量で用いることができる。帯電防止粒子は、２種以上の異種材料のブレンドを含むことができる。更に、本発明の記録シートにおいては、１種又はブレンドの材料の粒子を別の１種又はブレンドの材料の粒子と混合することができる。
【００１８】
バインダーを基体にまず被覆し、次いで、そのバインダーに帯電防止粒子を被覆する本発明の実施態様及び帯電防止粒子の融点が約７０℃以下であることが所望される実施態様に好ましい帯電防止材料としては、アルカンアミン及びアンモニア、リン、ピリジン、イミダゾリン等のカチオン四級塩、特にメタノール又はアセトンのような急速に蒸発する溶媒に可溶のものが挙げられる。バインダーを基体にまず被覆し、次いで、そのバインダーに帯電防止粒子を被覆する本発明の実施態様及び融点が約７０℃以下であることが所望される実施態様に特に好ましい適切な帯電防止材料の例としては、（１）ベンジルジメチルテトラデシルアンモニウムクロリド２水和物（ｍｐ６３−６５℃）  （Ａｌｄｒｉｃｈ  ２９，２７９−６）、（２）ベンジルジメチルステアリルアンモニウムクロリド１水和物（ｍｐ６７−６９℃）  （Ａｌｄｒｉｃｈ  ２２，９０１−６）、（３）セチルピリジニウムブロミド１水和物（ｍｐ６６−６８℃）  （Ａｌｄｒｉｃｈ  ２８，５３１−５）、（４）ドデシルピリジニウムクロリド１水和物（ｍｐ６６−７０℃）  （Ａｌｄｒｉｃｈ  ２７，８６０−２）、
【００１９】
（５）ヘキサデシルトリブチルホスホニウムブロミド（ｍｐ５７−６０℃）  （Ａｌｄｒｉｃｈ  ２７，６２０−０）、（６）１，１２−ジアミノドデカン（ｍｐ６９℃）  （Ａｌｄｒｉｃｈ  Ｄ１，６４０−１）、（７）ステアリルトリブチルホスホニウムブロミド（ｍｐ７０℃）  （Ａｌｄｒｉｃｈ  ２９，３０３−２）、（８）ベンジルドデシルジメチルアンモニウムブロミド（ｍｐ４６−４８℃）  （Ａｌｄｒｉｃｈ  ２８，０８８−７）、（９）テトラブチルアンモニウムクロリド水和物（ｍｐ４４℃）  （Ａｌｄｒｉｃｈ  ３４，５８５−７）、（１０）１，８−ジアミノオクタン（ｍｐ５０℃）  （Ａｌｄｒｉｃｈ  Ｄ２，２４０−１）、（１１）ベンジルセチルジメチルアンモニウムクロリド１水和物（ｍｐ６２−６４℃）  （Ａｌｄｒｉｃｈ  ２２，９００−８）等並びに上記いずれかのブレンド又は混合物が挙げられる。上記帯電防止材料の混合物は、任意の相対量で用いることができる。帯電防止粒子は、２種以上の異種材料のブレンドを含むことができる。更に、本発明の記録シートにおいては、１種又はブレンドの材料の粒子を別の１種又はブレンドの材料の粒子と混合することができる。
【００２０】
任意の適切なバインダーを用いることができる。バインダーポリマーと帯電防止粒子の混合物を単一層で基体に被覆する本発明の実施態様及び帯電防止粒子の屈折率がバインダー材料の屈折率にできるだけ近接していることが所望される実施態様に特に好ましいバインダー材料の例としては、アルコール可溶性ポリマー、例えば、ポリアクリル酸（例えば、  Ｓｃｉｅｎｔｉｆｉｃ  Ｐｏｌｙｍｅｒ  Ｐｒｏｄｕｃｔｓ製の  ＃５９８  ，＃５９９，＃６００，＃４１３）、ポリ（ヒドロキシアルキルメタクリレート  ）、ここでアルキルはメチル、エチル、プロピル、ブチル、ヘキサデシル等のような１〜約１８個の炭素原子を有する（ポリ（２−ヒドロキシエチルメタクリレート  ）、例えば、  Ｓｃｉｅｎｔｉｆｉｃ  Ｐｏｌｙｍｅｒ  Ｐｒｏｄｕｃｔｓ製の＃４１４，  ＃８１５及びポリ（ヒドロキシプロピルメタクリレート）  、例えば、  Ｓｃｉｅｎｔｉｆｉｃ  Ｐｏｌｙｍｅｒ  Ｐｒｏｄｕｃｔｓ製の＃２３２を含む  ）、ポリ（  ヒドロキシアルキルアクリレート）  、ここでアルキルはメチル、エチル又はプロピルである  （ポリ（２−ヒドロキシエチルアクリレート）  、例えば、  Ｓｃｉｅｎｔｉｆｉｃ  Ｐｏｌｙｍｅｒ  Ｐｒｏｄｕｃｔｓ製の＃８５１を含む）  、ポリ（ビニルブチラール）  、例えば  Ｓｃｉｅｎｔｉｆｉｃ  Ｐｏｌｙｍｅｒ  Ｐｒｏｄｕｃｔｓ製の＃０４３，＃５１１，＃５０７、アルキルセルロース又はアリールセルロース、ここでアルキルはメチル、エチル、プロピル又はブチルであり、アリールはフェニル等である  （エチルセルロース、例えば、  Ｈｅｒｃｕｌｅｓ  Ｃｈｅｍｉｃａｌ  Ｃｏｍｐａｎｙ製のＥｔｈｏｃｅｌ  Ｎ−２２を含む  ）、ポリ  （酢酸ビニル）（例えば、  Ｓｃｉｅｎｔｉｆｉｃ  Ｐｏｌｙｍｅｒ  Ｐｒｏｄｕｃｔｓ製の＃３４６，＃３４７）等のようなメタノールに可溶なポリマー；
【００２１】
ケトン可溶性ポリマー、例えば、ヒドロキシアルキルセルロースアクリレート及びヒドロキシアリールセルロースアクリレート、ここでアルキルはメチル、エチル、プロピル又はブチルであり、アリールはフェニル等である（ヒドロキシエチルセルロースアクリレート、例えば、  Ｍｏｎｏｍｅｒ−ｐｏｌｙｍｅｒ  ａｎｄ  Ｄａｊａｃ  Ｌａｂｏｒａｔｏｒｉｅｓ  Ｉｎｃ．製の  ＃８６３０を含む  ）、ヒドロキシアルキルセルロースメタクリレート及びヒドロキシアリールセルロースメタクリレート、ここでアルキルはメチル、エチル、プロピル又はブチルであり、アリールはフェニル等である  （ヒドロキシエチルセルロースメタクリレート、例えば、  Ｍｏｎｏｍｅｒ−ｐｏｌｙｍｅｒ  ａｎｄ  Ｄａｊａｃ  Ｌａｂｏｒａｔｏｒｉｅｓ  Ｉｎｃ．製の  ＃８６３１を含む）  、セルロース−アクリルアミド付加物（例えば、  Ｍｏｎｏｍｅｒ−ｐｏｌｙｍｅｒ  ａｎｄ  Ｄａｊａｃ  Ｌａｂｏｒａｔｏｒｉｅｓ  Ｉｎｃ．製の  ＃８９５９，＃８９６０，＃８９６１，＃８９６２  ）、ポリ（ビニルブチラール）（例えば、  Ｓｃｉｅｎｔｉｆｉｃ  Ｐｏｌｙｍｅｒ  Ｐｒｏｄｕｃｔｓ製の  ＃０４３，＃５１１，＃５０７）、シアノエチル化セルロース  （例えば、  Ｓｃｉｅｎｔｉｆｉｃ  Ｐｏｌｙｍｅｒ  Ｐｒｏｄｕｃｔｓ製の  ＃０９１）、セルロースアセテートヒドロゲンフタレート  （例えば、  Ｓｃｉｅｎｔｉｆｉｃ  Ｐｏｌｙｍｅｒ  Ｐｒｏｄｕｃｔｓ製の  ＃０８５）、ヒドロキシプロピルメチルセルロースフタレート  （例えば、信越化学製のＨＰＭＣＰ）、セルローストリアセテート（Ｓｃｉｅｎｔｉｆｉｃ  Ｐｏｌｙｍｅｒ  Ｐｒｏｄｕｃｔｓ製の  ＃０３１）、ポリ（α−メチルスチレン）（例えば、  Ｓｃｉｅｎｔｉｆｉｃ  Ｐｏｌｙｍｅｒ  Ｐｒｏｄｕｃｔｓ製の  ＃３０９）、スチレン−ブタジエンコポリマー（例えば、Ｋｒａｔｏｎ  Ｇ−１６５２，Ｋｒａｔｏｎ  ＤＸ−１１５０及びＫｒａｔｏｎエラストマー  （例えば、  Ｓｈｅｌｌ  Ｃｏｒｐｏｒａｔｉｏｎ製の  Ｄ１１０７，Ｇ−１６５７，Ｇ−１６５７／ＦＧ１９０１，Ｄ−１１０１，ＦＧ１９０１）、
【００２２】
スチレン−ブチルメタクリレートコポリマー（例えば、  Ｓｃｉｅｎｔｉｆｉｃ  Ｐｏｌｙｍｅｒ  Ｐｒｏｄｕｃｔｓ製の  ＃５９５）、塩化ビニル−酢酸ビニル−ビニルアルコールターポリマー（例えば、  Ｓｃｉｅｎｔｉｆｉｃ  Ｐｏｌｙｍｅｒ  Ｐｒｏｄｕｃｔｓ製の  ＃４２８）のようなアセトンに可溶なポリマー、塩素化溶媒可溶性ポリマー、例えば、ポリ（ｐ−フェニレンエーテル−スルホン）（例えば、  Ｓｃｉｅｎｔｉｆｉｃ  Ｐｏｌｙｍｅｒ  Ｐｒｏｄｕｃｔｓ製の  ＃３９２）、ポリスルホン  （例えば、  Ｓｃｉｅｎｔｉｆｉｃ  Ｐｏｌｙｍｅｒ  Ｐｒｏｄｕｃｔｓ製の  ＃０４６）、芳香族エステルカーボネートコポリマー（例えば、Ｄｏｗ  Ｃｈｅｍｉｃａｌ  Ｃｏｍｐａｎｙ製のＡＰＥ  ＫＬＩ−９３０６，ＡＰＥ  ＫＬＩ−９３１０）、ポリカーボネート（例えば、  Ｓｃｉｅｎｔｉｆｉｃ  Ｐｏｌｙｍｅｒ  Ｐｒｏｄｕｃｔｓ製の  ＃０３５）、α−メチルスチレン−ジメチルシロキサンブロックコポリマー（例えば、Ｐｅｔｒａｒｃｈ  Ｓｙｓｔｅｍｓ製のＰＳ  ０９６５）、ジメチルシロキサン−ビスフェノールＡカーボネートブロックコポリマー（例えば、Ｐｅｔｒａｒｃｈ  Ｓｙｓｔｅｍｓ製のＰＳＯ９９）、ポリ（２，６−ジメチル  ｐ−  フェニレンオキシド）（例えば、  Ｓｃｉｅｎｔｉｆｉｃ  Ｐｏｌｙｍｅｒ  Ｐｒｏｄｕｃｔｓ製の  ＃１２６）、ポリ（２，４，６−トリブロモスチレン）（例えば、  Ｓｃｉｅｎｔｉｆｉｃ  Ｐｏｌｙｍｅｒ  Ｐｒｏｄｕｃｔｓ製の  ＃１６６）、エチレン−マレイン酸無水物コポリマー（例えば、  Ｐｏｌｙｓｃｉｅｎｃｅｓ，Ｉｎｃ．製の  ＃２３０８、また  Ｍｏｎｓａｎｔｏ  Ｃｈｅｍｉｃａｌ  Ｃｏ．製のＥＭＡ）等並びに上記いずれかのブレンド又は混合物が挙げられる。上記バインダー材料の混合物は、任意の相対量で用いることができる。
【００２３】
バインダーを基体にまず被覆し、次いで、そのバインダーに帯電防止粒子を被覆する本発明の実施態様に特に好ましいバインダー材料の例としては、ラテックスポリマー、例えば、（１）カチオン、アニオン及び非イオンスチレン−ブタジエンラテックス（例えば、  Ｇｅｎ  Ｃｏｒｐ  Ｐｏｌｙｍｅｒ  Ｐｒｏｄｕｃｔｓ製のもの、Ｕｎｏｃａｌ  Ｃｈｅｍｉｃａｌｓ製のＲＥＳ  ４０４０及びＲＥＳ  ４１００及びＤｏｗ  Ｃｈｅｍｉｃａｌ  Ｃｏｍｐａｎｙ製のＤＬ  ６６７２Ａ，ＤＬ６６３８Ａ及びＤＬ６６６３Ａ）、（２）エチレン−酢酸ビニルラテックス（例えば、  Ａｉｒ  Ｐｒｏｄｕｃｔｓ  ａｎｄ  Ｃｈｅｍｉｃａｌｓ  Ｉｎｃ．製のＡｉｒｆｌｅｘ  ４００）及び（３）酢酸ビニル−アクリルコポリマー（例えば、Ｒｅｉｃｈｈｏｌｄ  Ｃｈｅｍｉｃａｌ  Ｉｎｃ製のｓｙｎｔｈｅｍｕｌ  ９７−７２６、  Ｎａｔｉｏｎａｌ  Ｓｔａｒｃｈ  Ｃｏｍｐａｎｙ製のＲｅｓｙｎ２５−１１１０及びＲｅｓｙｎ２５−１１４０及びＵｎｏｃａｌ  Ｃｈｅｍｉｃａｌｓ製のＲＥＳ  ３１０３）；マレイン酸無水物及びマレイン酸含有ポリマー、例えば、（１）スチレン−マレイン酸無水物コポリマー（例えば、Ｍｏｎｓａｎｔｏ製のＳｃｒｉｐｓｅｔ及びＡｒｃｏ製の  ＳＭＡ系  ）、（２）ビニルアルキルエーテル−マレイン酸無水物コポリマー、ここでアルキルは少なくとも１個の炭素原子、この材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、ビニルメチルエーテル−マレイン酸無水物コポリマー  Ｓｃｉｅｎｔｉｆｉｃ  ｐｏｌｙｍｅｒ  Ｐｒｏｄｕｃｔｓ製の  ＃１７３）、
【００２４】
（３）アルキレン−マレイン酸無水物コポリマー、ここでアルキレンは少なくとも１個の炭素原子、この材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、エチレン−マレイン酸無水物コポリマーＰｏｌｙ  Ｓｃｉｅｎｃｅｓ  Ｉｎｃ．製の  ＃２３０８、また  Ｍｏｎｓａｎｔｏ  Ｃｈｅｍｉｃａｌ  Ｃｏｍｐａｎｙ製のＥＭＡ）、（４）ブタジエン−マレイン酸コポリマー（例えば、Ｐｏｌｙ  Ｓｃｉｅｎｃｅｓ  Ｉｎｃ．製の  ＃０７７８７）、（５）ビニルアルキルエーテル−マレイン酸コポリマー、ここでアルキルは少なくとも１個の炭素原子、この材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、ビニルメチルエーテル−マレイン酸コポリマー、  ＧＡＦ  Ｃｏｒｐｏｒａｔｉｏｎ製のＧａｎｔｒｅｚ  Ｓ−９５）  及び（６）アルキルビニルエーテル−マレイン酸エステル、ここでアルキルは少なくとも１個の炭素原子を有し、この材料が水溶性であるような炭素原子数であり、好ましくは１〜約２０個の炭素原子、更に好ましくは１〜約１０個の炭素原子を有し、例えば、メチル、エチル、プロピル、ブチル等である（例えば、メチルビニルエーテル−マレイン酸エステル  Ｓｃｉｅｎｔｉｆｉｃ  ｐｏｌｙｍｅｒ  Ｐｒｏｄｕｃｔｓ製の  ＃７７３；アルコール可溶性ポリマー、例えば、ポリアクリル酸（例えば、  Ｓｃｉｅｎｔｉｆｉｃ  Ｐｏｌｙｍｅｒ  Ｐｒｏｄｕｃｔｓ製の＃５９８，＃５９９，＃６００，＃４１３）、
【００２５】
ポリ（ヒドロキシアルキルメタクリレート）、ここでアルキルはメチル、エチル、プロピル、ブチル、ヘキサデシル等のような１〜約１８個の炭素原子を有する（ポリ（２−ヒドロキシエチルメタクリレート  ）、例えば、  Ｓｃｉｅｎｔｉｆｉｃ  Ｐｏｌｙｍｅｒ  Ｐｒｏｄｕｃｔｓ製の＃４１４，  ＃８１５及びポリ（ヒドロキシプロピルメタクリレート  ）、例えば、  Ｓｃｉｅｎｔｉｆｉｃ  Ｐｏｌｙｍｅｒ  Ｐｒｏｄｕｃｔｓ製の＃２３２を含む  ）、ポリ  （ヒドロキシアルキルアクリレート  ）、ここでアルキルはメチル、エチル又はプロピルである  （ポリ（２−ヒドロキシエチルアクリレート  ）、例えば、  Ｓｃｉｅｎｔｉｆｉｃ  Ｐｏｌｙｍｅｒ  Ｐｒｏｄｕｃｔｓ製の＃８５０及び  （ポリ（２−ヒドロキシプロピルアクリレート  ）、例えば、  Ｓｃｉｅｎｔｉｆｉｃ  Ｐｏｌｙｍｅｒ  Ｐｒｏｄｕｃｔｓ製の＃８５１を含む  ）、ポリ（ビニルブチラール  ）、例えば  Ｓｃｉｅｎｔｉｆｉｃ  Ｐｏｌｙｍｅｒ  Ｐｒｏｄｕｃｔｓ製の＃０４３，＃５１１，＃５０７、アルキルセルロース又はアリールセルロース、ここでアルキルはメチル、エチル、プロピル又はブチルであり、アリールはフェニル等である  （エチルセルロース、例えば、  Ｈｅｒｃｕｌｅｓ  Ｃｈｅｍｉｃａｌ  Ｃｏｍｐａｎｙ製のＥｔｈｏｃｅｌ  Ｎ−２２を含む  ）、ポリ（  酢酸ビニル）（例えば、  Ｓｃｉｅｎｔｉｆｉｃ  Ｐｏｌｙｍｅｒ  Ｐｒｏｄｕｃｔｓ製の＃３４６、＃３４７  ）等のようなメタノールに可溶のポリマー；ケトン可溶性ポリマー、例えば、ヒドロキシアルキルセルロースアクリレート及びヒドロキシアリールセルロースアクリレート、ここでアルキルはメチル、エチル、プロピル又はブチルであり、アリールはフェニル等である（ヒドロキシエチルセルロースアクリレート、例えば、  Ｍｏｎｏｍｅｒ−ｐｏｌｙｍｅｒ  ａｎｄ  Ｄａｊａｃ  Ｌａｂｏｒａｔｏｒｉｅｓ  Ｉｎｃ．製の  ＃８６３０を含む  ）、
【００２６】
ヒドロキシアルキルセルロースメタクリレート及びヒドロキシアリールセルロースメタクリレート、ここでアルキルはメチル、エチル、プロピル又はブチルであり、アリールはフェニル等である  （ヒドロキシエチルセルロースメタクリレート、例えば、  Ｍｏｎｏｍｅｒ−ｐｏｌｙｍｅｒ  ａｎｄ  Ｄａｊａｃ  Ｌａｂｏｒａｔｏｒｉｅｓ  Ｉｎｃ．製の  ＃８６３１を含む  ）、セルロース−アクリルアミド（例えば、  Ｍｏｎｏｍｅｒ−ｐｏｌｙｍｅｒ  ａｎｄ  Ｄａｊａｃ  Ｌａｂｏｒａｔｏｒｉｅｓ  Ｉｎｃ．製の＃８９５９，＃８９６０，＃８９６１，＃８９６２）、ポリ（ビニルブチラール）（例えば、  Ｓｃｉｅｎｔｉｆｉｃ  Ｐｏｌｙｍｅｒ  Ｐｒｏｄｕｃｔｓ製の  ＃０４３，＃５１１，＃５０７）、シアノエチル化セルロース（  例えば、  Ｓｃｉｅｎｔｉｆｉｃ  Ｐｏｌｙｍｅｒ  Ｐｒｏｄｕｃｔｓ製の  ＃０９１）、セルロースアセテートヒドロゲンフタレート  （例えば、  Ｓｃｉｅｎｔｉｆｉｃ  Ｐｏｌｙｍｅｒ  Ｐｒｏｄｕｃｔｓ製の  ＃０８５）、ヒドロキシプロピルメチルセルロースフタレート  （例えば、信越化学製のＨＰＭＣＰ）、セルローストリアセテート（Ｓｃｉｅｎｔｉｆｉｃ  Ｐｏｌｙｍｅｒ  Ｐｒｏｄｕｃｔｓ製の  ＃０３１）、ポリ（α−メチルスチレン）（例えば、  Ｓｃｉｅｎｔｉｆｉｃ  Ｐｏｌｙｍｅｒ  Ｐｒｏｄｕｃｔｓ製の  ＃３０９）、スチレン−ブタジエンコポリマー（例えば、Ｋｒａｔｏｎ  Ｇ−１６５２，  Ｋｒａｔｏｎ  ＤＸ−１１５０  及びＫｒａｔｏｎエラストマー（例えば、  Ｓｈｅｌｌ  Ｃｏｒｐｏｒａｔｉｏｎ製の  Ｄ１１０７，Ｇ−１６５７，Ｇ−１６５７／ＦＧ１９０１，Ｄ−１１０１，ＦＧ１９０１）、スチレン−ブチルメタクリレートコポリマー（例えば、  Ｓｃｉｅｎｔｉｆｉｃ  Ｐｏｌｙｍｅｒ  Ｐｒｏｄｕｃｔｓ製の  ＃５９５）、
【００２７】
塩化ビニル−酢酸ビニル−ビニルアルコールターポリマー（例えば、  Ｓｃｉｅｎｔｉｆｉｃ  Ｐｏｌｙｍｅｒ  Ｐｒｏｄｕｃｔｓ製の  ＃４２８）のようなアセトンに可溶なポリマー、塩素化溶媒可溶性ポリマー、例えば、ポリ  （ｐ−フェニレンエーテルスルホン）（例えば、  Ｓｃｉｅｎｔｉｆｉｃ  Ｐｏｌｙｍｅｒ  Ｐｒｏｄｕｃｔｓ製の  ＃３９２）、ポリスルホン  （例えば、  Ｓｃｉｅｎｔｉｆｉｃ  Ｐｏｌｙｍｅｒ  Ｐｒｏｄｕｃｔｓ製の  ＃０４６）、芳香族エステルカーボネートコポリマー（例えば、Ｄｏｗ  Ｃｈｅｍｉｃａｌ  Ｃｏｍｐａｎｙ製のＡＰＥ  ＫＬＩ−９３０６，ＡＰＥ  ＫＬＩ−９３１０）、ポリカーボネート（例えば、  Ｓｃｉｅｎｔｉｆｉｃ  Ｐｏｌｙｍｅｒ  Ｐｒｏｄｕｃｔｓ製の  ＃０３５）、α−メチルスチレン−ジメチルシロキサンブロックコポリマー（例えば、Ｐｅｔｒａｒｃｈ  Ｓｙｓｔｅｍｓ製のＰＳ  ０９６５）、ジメチルシロキサン−ビスフェノールＡカーボネートブロックコポリマー（例えば、Ｐｅｔｒａｒｃｈ  Ｓｙｓｔｅｍｓ製のＰＳＯ９９）、ポリ（２，６−ジメチル  ｐ−  フェニレンオキシド）（例えば、  Ｓｃｉｅｎｔｉｆｉｃ  Ｐｏｌｙｍｅｒ  Ｐｒｏｄｕｃｔｓ製の  ＃１２６）、ポリ（２，４，６−トリブロモスチレン）（例えば、  Ｓｃｉｅｎｔｉｆｉｃ  Ｐｏｌｙｍｅｒ  Ｐｒｏｄｕｃｔｓ製の  ＃１６６）等並びに上記いずれかのブレンド又は混合物が挙げられる。上記バインダー材料の混合物は、任意の相対量で用いることができる。
【００２８】
バインダーと帯電防止粒子の混合物を基体に単一層で被覆して調製したもの及びバインダーを基体にまず被覆した後にそのバインダーに帯電防止粒子を被覆して調製したもの双方の本発明の記録シートにおいては、帯電防止粒子は抗スリップ成分としても機能し、これにより像形成装置のペーパー路を介してこれらのシートを供給することを促進する。従って、場合によってはシリカ粒子のような追加の抗スリップ剤を本発明の記録シートに加えることができるが、そのような追加の添加剤は必要ない。
本発明の記録シートの基体上の１種又は複数種のコーティングは、任意の適切な手法で基体に被覆することができる。例えば、層コーティングは、溶融押出し、リバースロールコーティング、ソルベント押出し及び浸漬コーティング法のような既知の多くの手法によって被覆することができる。浸漬コーティングでは、被覆されるべき材料のウェブは露出位置が含浸されるような方法の単一ロールによってコーティング材料（通常溶媒に溶解される）の表面下に輸送され、次いでブレード、バー又はスクイズロールによって過剰ないかなるコーティングも除去される；この工程は次いで他の積層コーティングの被覆に適切なコーティング材料で繰り返される。リバースロールコーティングでは、予め計量されたコーティング材料（通常溶媒に溶解される）がスチール塗布ロールから被覆されるべきウェブ材料に移される。メタリングロールは静止しているか又は塗布ロールと反対の方向にゆっくりと回転している。スロット押出コーティングでは、被覆されるべき材料のウェブに近接したダイリップでコーティング材料（通常溶媒に溶解される）を被覆するためにフラットダイが用いられる。所望量のコーティングがウェブに被覆されると、コーティングは空気乾燥器で典型的には約２５〜約１００℃で乾燥される。
【００２９】
本発明の記録シートは、電子写真プロセス、イオノグラフィープロセス等の乾式又は液体電子写真方式現像剤を使用する印刷及び複写プロセスで使用することができる。また本発明のもう１つの実施態様は、像形成装置で像形成部材に静電潜像を形成させ、潜像をトナーで現像し、現像された画像を本発明の記録シートに転写し、転写された画像を記録シートに場合によっては永久的に付着させることを含む像形成プロセスに関する。また本発明のもう１つの実施態様は、本発明の記録シートに静電潜像を形成させ、潜像をトナーで現像し、現像された画像を記録シートに場合によっては永久的に付着させることを含む像形成プロセスに関する。電子写真プロセスは、周知であり、例えば  Ｃｈｅｓｔｅｒ  Ｃａｒｌｓｏｎの米国特許第  ２，２９７，６９１号に記載されている。イオノグラフィー及びエレクトログラフィープロセスも周知であり、例えば米国特許第  ３，５６４，５５６号、同第  ３，６１１，４１９号、同第  ４，２４０，０８４号、同第  ４，５６９，５８４号、同第  ２，９１９，１７１号、同第  ４，５２４，３７１号、同第  ４，６１９，５１５号、同第  ４，４６３，３６３号、同第  ４，２５４，４２４号、同第  ４，５３８，１６３号、同第  ４，４０９，６０４号、同第  ４，４０８，２１４号、同第  ４，３６５，５４９号、同第  ４，２６７，５５６号、同第  ４，１６０，２５７号及び同第  ４，１５５，０９３号に記載されている。
本発明の記録シートは、画像を形成するために用いられるインクが記録シートのインク受入れ層と適合するならば、ペンプロッターによる印刷、インクペンによるハンドライティング、オフセット印刷プロセス等の他のいかなる印刷又は像形成プロセスでも用いることができる。
【００３０】
【実施例１】
Ｍｙｌａｒ（登録商標）ベースシートを厚さ１００ミクロンを有するカットシート（８．５×１１．０インチ）として供給し、エチレン−マレイン酸無水物コポリマー  （Ｐｏｌｙ  Ｓｃｉｅｎｃｅｓ  Ｉｎｃ．から入手した  ＃２３０８、屈折率（ＲＩ）１．５２）９０重量％及びカルボキシメチルセルロースナトリウム  （ＣＭＣ  ７ＨＯＦ、ｍｐ＞２００℃、Ｈｅｒｃｕｌｅｓ  Ｃｈｅｍｉｃａｌ  Ｃｏｍｐａｎｙ  から入手、ＲＩ＝１．５２、市販の５ミクロン粒子をボールミルして平均粒径約１〜２ミクロンを得た）１０重量％を含みメタノールに５重量％濃度で存在させた分散液でこのベースシートを被覆することにより、２０枚の透明記録シートを浸漬コーティング法（１回の操作で両面被覆）で調製した。引き続き８０℃で１０分間風乾し、被覆前後の重量差をモニターすると、乾燥シートは帯電防止剤及び牽引（抗スリップ）剤として機能するカルボキシメチルセルロースナトリウム粒子を含む０．３ｇ、厚さ３ミクロン（片面について）のポリマー層で各々被覆された。次いで、これらのシートをＸｅｒｏｘ（登録商標）  １０３８ブラック像形成装置に個別に送り込み、平均光学濃度１．３０（ブラック）を有する画像を得た。テープをトナー像に貼りそれを剥がす前後の画像の光学濃度を測定する３Ｍ  Ｓｃｏｔｃｈ（登録商標）テープ剥離試験後、これらの画像は基体に対するトナー残存固着率（ＴＦ％）  ９６．１％を有した。
更に、下記表に示されるバインダー材料及び帯電防止ポリマー粒子材料を用いて同様の方法により透明シートを調製し、次の結果を得た。
【００３１】
【表１】
0003602156.tif 000002
【００３２】
【実施例２】
Ｍｙｌａｒ（登録商標）ベースシートを厚さ１００ミクロンを有するカットシート（８．５×１１．０インチ）として供給し、このベースシートをビニルアクリルターポリマーラッテクス  （Ｕｎｏｃａｌ  Ｃｈｅｍｉｃａｌｓから入手した  ＲＥＳ  ３１０３）の水中２０重量％濃度のラテックスで被覆することにより、２０枚の透明記録シートを浸漬コーティング法（１回の操作で両面被覆）で調製した。引き続き１００℃で３０分間風乾し、被覆前後の重量をモニターすると、乾燥シートは０．４ｇ、厚さ４ミクロン（片面について）のビニル−アクリルターポリマーで各々被覆された。次いで、これらの乾燥した最初のコーティング層をテトラブチルアンモニウムクロリド水和物  （Ａｌｄｒｉｃｈ  Ｃｈｅｍｉｃａｌ  Ｃｏｍｐａｎｙから入手した  ＃３４，５８５−７、ｍｐ＝４４℃）のメタノール中２重量％濃度の溶液でオーバーコートした。両面被覆された２層型透明シートを２５℃で３０分間風乾し、コーティング前後の重量をモニターすると、乾燥したビニル−アクリルターポリマーのトナー受入れ層は、粒子が平均粒径１ミクロン未満である０．２ｇ、厚さ２．０ミクロン（各面）の低溶融帯電防止及び抗スリップ粉末層でオーバーコートされた。次いで、これらのシートをＸｅｒｏｘ（登録商標）  １０３８ブラック像形成装置に個別に送り込み、平均光学濃度１．３５（ブラック）を有する画像を得た。これらの画像は、３Ｍ  Ｓｃｏｔｃｈ（登録商標）テープトナー剥離試験で測定したトナー固着率９６．３％を有した。
更に、下記表に示されるバインダー材料及び帯電防止ポリマー粒子を用いて同様の方法により、各帯電防止材料が２重量％メタノール溶液でバインダー層に被覆され、各バインダー層が固形分２０重量％を有する水ベースラテックスとして基体に被覆された透明シートを調製し、次の結果を得た。
【００３３】
【表２】
0003602156.tif 000003
【００３４】
（上記表において、固体材料の屈折率（ＲＩ）は、その液体類似物の屈折率に対して算出した。例えば、１，３−ジアミノプロパンのＲＩは１．４５７０であり、１，５−ジアミノペンタンのＲＩは１．４５８２であり、−ＣＨ２  −各付加基のために０．０００６増加分を示す（原料、Ａｌｄｒｉｃｈ  Ｃｈｅｍｉｃａｌｓ）。コポリマーバインダーのＲＩ値は、コポリマー内の各モノマー％を加味した各モノマーのホモポリマーのＲＩ値の合計として算出した。例えば、ポリスチレンのＲＩは１．５９でポリブタジエンのＲＩは１．５２であるので、スチレン７５重量％とブタジエン２５重量％を含むスチレン−ブタジエンコポリマーのＲＩは１．５３７５である。）